(57)【特許請求の範囲】
【請求項１】
天然ゴム及びジエン系合成ゴムから選ばれる少なくとも１種からなるゴム成分と、ゴム成分１００重量部あたり窒素吸着比表面積（Ｎ２ＳＡ）２１０〜２６０ｍ２／ｇで、かつジブチルフタレート吸油量（ＤＢＰ）２００〜２６０ml／１００ｇであるシリカ５〜２５重量部と、シリカに対して重量比で４．２倍以下のカーボンブラックと、下記一般式（Ｉ）で表される芳香族ポリカルボン酸誘導体の中から選択される化合物の少なくとも１種をゴム成分１００重量部あたり０．５〜４．０重量部含むゴム組成物をタイヤ部材に使用してなる空気入りタイヤ。
【化１】
0004573386.tif 000006
〔式（I）中、Ｒ１は炭素数１から２４のアルキル基、炭素数２から２４のアルケニル基、炭素数３から２４のアリール基またはこれらのハロゲン置換基のいずれか１つであり、Ｒ２は水素原子、水酸基、炭素数１から２４のアルキル基、炭素数２から２４のアルケニル基、炭素数３から２４のアリール基またはこれらのハロゲン置換基のいずれか１つである。ｍ、ｎは、それぞれ１から３の整数、ｐは０から４の整数で、ｍ＋ｎ＋ｐ＝６であり、ｍが２以上の場合、カルボキシル基の一部または全部が分子内で無水化されていてもよい。Ｘは＞Ｏ、＞ＮＲ３（Ｒ３は水素原子または炭素数１から２４のアルキル基）または−Ｏ(Ｒ４Ｏ)ｑ−（Ｒ４は炭素数１から４のアルキレン基、ｑは１から５の整数である）のいずれかである〕
【請求項２】
前記一般式（Ｉ）で表される芳香族ポリカルボン酸誘導体が、
フタル酸、トリメリット酸、ピロメリット酸又はその無水物の中から選択される少なくとも１種の誘導体からなる請求項１記載の空気入りタイヤ。
【請求項３】
前記ゴム成分１００重量部中、天然ゴムを５０重量部以上含む請求項１又は２記載の空気入りタイヤ。
【請求項４】
ゴム組成物に含まれるカーボンブラックが、窒素吸着比表面積（Ｎ２ＳＡ）９０〜１６０ｍ２／ｇで、かつジブチルフタレート吸油量（ＤＢＰ）８０〜１５０ml／１００ｇであることを特徴とする請求項１〜３の何れか一つに記載の空気入りタイヤ。
【請求項５】
請求項１〜４のいずれか一つに記載の空気入りタイヤが重荷重用空気入りタイヤである空気入りタイヤ。
【請求項６】
請求項５記載の重荷重用空気入りタイヤがオフロードタイヤである空気入りタイヤ。
【発明の詳細な説明】
【０００１】
【発明の属する技術分野】
本発明は、タイヤ製造時の作業性を損なうことなく、低発熱性と耐摩耗性とを大幅に向上させた空気入りタイヤに関する。
【０００２】
【従来の技術】
従来、空気入りタイヤにおいて、低発熱性を確保するために、シリカを配合したゴム組成物をタイヤ部材、特にトレッドに使用することが行われている。
しかしながら、シリカはゴム中での分散性が悪いという問題があり、シリカを配合したものでも十分な低発熱性が得られていないのが現状である。
【０００３】
一方、耐摩耗性を確保するために、高ストラクチャー系カーボンブラックを配合したゴム組成物をタイヤ部材、特にトレッドに使用することが行われているが、高ストラクチャー系カーボンブラックをゴム組成物に多量に配合した場合には、カーボンブラックの分散性が悪く作業性の低下を招くという問題がある。
【０００４】
これを改良するため、ゴム用カーボンブラックの分散剤として、特開平４−２０５７９号公報に、炭素数８〜２４の不飽和脂肪酸のエステルまたは炭素数８〜２４の不飽和アルコールのエステルを使用することが開示されており、フタル酸オレイルエステルを使用した例がある。さらに、フタル酸ステアリルエステルの例もあるが、これは、比較例であり、カーボンブラックの分散効果は低いものである。また、この公報には、これらのエステルがシリカの分散改良に効果があるということについては全く記載されていない。
【０００５】
シリカとカーボンブラックを配合したゴム組成物をタイヤ部材、特にトレッドに使用することも行われているが、上記夫々の問題を有するため、タイヤ製造時の作業性を損なうことなく、低発熱性と耐摩耗性の両方を向上させることができた空気入りタイヤは得られていないの現状である。
【０００６】
【発明が解決しようとする課題】
本発明は、上記従来技術の課題に鑑み、これを解消しようとするものであり、タイヤ製造時の作業性を損なうことなく、低発熱性と耐摩耗性が大幅に向上された空気入りタイヤを提供することを目的とする。
【０００７】
【課題を解決するための手段】
本発明者は、上記従来の課題等について、鋭意検討、すなわち、タイヤの発熱性改良のためにゴム組成物中のシリカの分散改良について検討した結果、特定の化合物を配合し、さらにカーボンブラックとシリカのコロイダル特性と配合量を適正化することにより、ゴム組成物へのシリカの分散性が向上し、タイヤ製造時の作業性を損なうことなく、低発熱性と耐摩耗性を大幅に向上することができた空気入りタイヤを得ることに成功し、本発明を完成するに至ったのである。
すなわち、本発明は次の(1)〜(7)にからなる。
(1) 天然ゴム及びジエン系合成ゴムから選ばれる少なくとも１種からなるゴム成分と、窒素吸着比表面積（Ｎ２ＳＡ）２１０〜２６０ｍ２／ｇで、かつジブチルフタレート吸油量（ＤＢＰ）２００〜２６０ml／１００ｇであるシリカと、下記一般式（Ｉ）で表される芳香族ポリカルボン酸誘導体の中から選択される化合物の少なくとも１種を含み、該芳香族ポリカルボン酸誘導体の配合量がゴム成分１００重量部あたり０．５〜４．０重量部であるゴム組成物をタイヤ部材に使用してなる空気入りタイヤ。
【０００８】
【化２】
0004573386.tif 000002
〔式（I）中、Ｒ１は炭素数１から２４のアルキル基、炭素数２から２４のアルケニル基、炭素数３から２４のアリール基またはこれらのハロゲン置換基のいずれか１つであり、Ｒ２は水素原子、水酸基、炭素数１から２４のアルキル基、炭素数２から２４のアルケニル基、炭素数３から２４のアリール基またはこれらのハロゲン置換基のいずれか１つである。ｍ、ｎは、それぞれ１から３の整数、ｐは０から４の整数で、ｍ＋ｎ＋ｐ＝６であり、ｍが２以上の場合、カルボキシル基の一部または全部が分子内で無水化されていてもよい。Ｘは＞Ｏ、＞ＮＲ３（Ｒ３は水素原子または炭素数１から２４のアルキル基）または−Ｏ(Ｒ４Ｏ)ｑ−（Ｒ４は炭素数１から４のアルキレン基、ｑは１から５の整数である）のいずれかである〕
【０００９】
(2) 前記一般式（Ｉ）で表される芳香族ポリカルボン酸誘導体が、フタル酸、トリメリット酸、ピロメリット酸又はその無水物の中から選択される少なくとも１種の誘導体からなる上記１記載の空気入りタイヤ。
(3) 前記ゴム成分１００重量部中、天然ゴムを５０重量部以上含む上記１又は２記載の空気入りタイヤ。
(4) ゴム組成物が、窒素吸着比表面積（Ｎ２ＳＡ）９０〜１６０ｍ２／ｇで、かつジブチルフタレート吸油量（ＤＢＰ）８０〜１５０ml／１００ｇであるカーボンブラックを含むことを特徴とする上記１〜３の何れか一つに記載の空気入りタイヤ。
(5) ゴム組成物中のシリカの配合量が、ゴム成分１００重量部あたり５〜２５重量部で、カーボンブラックの配合量が、シリカに対して重量比で４．２倍以下であることを特徴とする上記４に記載の空気入りタイヤ。
(6) 上記１〜５のいずれか一つに記載の空気入りタイヤが重荷重用空気入りタイヤである空気入りタイヤ。
(7) 上記６記載の重荷重用空気入りタイヤがオフロードタイヤである空気入りタイヤ。
【００１０】
【発明の実施の形態】
以下に、本発明の実施の形態を詳しく説明する。
本発明は、 天然ゴム及びジエン系合成ゴムから選ばれる少なくとも１種からなるゴム成分と、窒素吸着比表面積（Ｎ２ＳＡ）２１０〜２６０ｍ２／ｇで、かつ、ジブチルフタレート吸油量（ＤＢＰ）２００〜２６０ml／１００ｇであるシリカと、上記一般式（Ｉ）で表される芳香族ポリカルボン酸誘導体の中から選択される化合物の少なくとも１種を含み、該芳香族ポリカルボン酸誘導体の配合量がゴム成分１００重量部あたり０．５〜４．０重量部であるゴム組成物をタイヤ部材に使用した空気入りタイヤである。
【００１１】
本発明に用いるシリカは、耐摩耗性向上と低発熱性を両立させるため、窒素吸着比表面積（Ｎ２ＳＡ）２１０〜２６０ｍ２／ｇで、かつ、ジブチルフタレート吸油量（ＤＢＰ）２００〜２６０ml／１００ｇを有することが必要となる。
上記Ｎ２ＳＡ・ＤＢＰの各値が上記数値未満では、充分な耐摩耗性向上が得られず、また、上記Ｎ２ＳＡ・ＤＢＰの各値が上記数値を越えるものでは、作業性と低発熱性の両立が困難となり、好ましくない。
Ｎ２ＳＡは、２２０〜２５０ｍ２／ｇであることが好ましく、ＤＢＰは、２２０〜２６０ml／１００ｇ であることが好ましい。
特に好ましくは、Ｎ２ＳＡは２２０〜２５０ｍ２／ｇで、かつ、ＤＢＰ２２０〜２６０ml／１００ｇのシリカが望ましい。
【００１２】
ゴム成分に対するシリカの配合量（Ａ）は、ゴム成分１００重量部に対して５〜２５重量部、好ましくは７〜２０重量部である。
【００１３】
本発明に用いる前記一般式（Ｉ）で表される芳香族ポリカルボン酸誘導体は、反応性の可塑剤として作用し、耐摩耗性や耐破壊性を維持しながら、分散性の悪いシリカの配合による未加硫時の粘度（ムーニー粘度：ＭＬ１＋４）の上昇を防ぎ、作業性、生産性の低下を抑制できるものである。
従来の作業性改良剤・可塑剤の多く（代表的なものとしては、プロセスオイル）は、ＭＬ１＋４の上昇抑制は可能であっても、耐摩耗性・低発熱性の低下が著しく、空気入りタイヤのトレッドゴム等には使用が難しいものである。これは、こうした可塑剤が、加硫後もゴム組成物中にそのままの形で残り、ゴム中で何ら補強に関与しないまま遊離した状態であることが原因と考えられている。これに対して、本発明では上記一般式（Ｉ）で表される芳香族ポリカルボン酸誘導体は、未加硫時はシリカの分散性向上効果を有しながら、加硫時にゴム組成物中のポリマーと反応し、オイルと違って遊離しないので、耐摩耗性・低発熱性を向上させることができるのである。
【００１４】
前記一般式（Ｉ）で表される芳香族ポリカルボン酸誘導体としては、例えば、フタル酸、トリメリット酸、ピロメリット酸又はその無水物のいずれかの誘導体が好ましい。
また、 前記一般式（Ｉ）で表される芳香族ポリカルボン酸誘導体において、Ｒ１が炭素数１から２２までのアルキル基、Ｘが−Ｏ−又は−Ｏ(Ｒ４Ｏ)ｑ−であることが好ましい。
さらに、前記一般式（Ｉ）で表される芳香族ポリカルボン酸誘導体としては、フタル酸、トリメリット酸、ピロメリット酸又はその無水物のいずれかの一つの誘導体であり、かつ、前記一般式（Ｉ）式中のＲ１が炭素数１から２２までのアルキル基、Ｘが−Ｏ−又は−Ｏ(Ｒ４Ｏ)ｑ−であることが好ましい。
【００１５】
具体的には、フタル酸モノデシル、フタル酸モノステアリル、フタル酸モノオクチルアミド、トリメリット酸モノデシル、トリメリット酸モノステアリル、ピロメリット酸モノステアリル、ピロメリット酸ジステアリル、フタル酸モノドデシル・トリ（オキシエチレン）付加体などが挙げられる。
【００１６】
これらの中でも目的の効果である可塑化効果及び低コスト、さらにその分解物とゴム成分との親和性が高いことで表面にブルームまたはブリードしないという点でフタル酸モノアルキルエステルが好ましく、更に好ましくは、フタル酸モノドデシル・トリ（オキシエチレン）付加体が望ましい。
【００１７】
前記一般式（Ｉ）で表される芳香族ポリカルボン酸誘導体の配合量は、ゴム成分１００重量部に対して、０．５〜４．０重量部、好ましくは、１．０〜３．０重量部である。
配合量が、０．５重量部未満での使用では、充分なシリカ分散性向上効果が発現せず、生産性、作業性を低下させてしまうので、好ましくない。また、配合量が４．０重量部を越えると、ポリマーとの反応が飽和に達し、遊離して残ってしまったものがでてきて、耐摩耗性、低発熱性を低下させてしまうため、好ましくない。
上記０．５〜４．０重量部の配合量の範囲で用いることにより、シリカの分散性を大幅に向上せしめ、未加硫時の粘度の変動もあまりなく、シリカ配合前と同様の作業性、生産性が確保できるものとなる。
【００１８】
本発明では耐摩耗性を確保するため、カーボンブラックを用いることができるが、カーボンブラックは、耐摩耗性向上と低発熱性を両立させるため、Ｎ２ＳＡ９０〜１６０ｍ２／ｇで、かつ、ＤＢＰ８０〜１５０ml／１００ｇを有することが好ましい。  上記Ｎ２ＳＡ・ＤＢＰの各値が、上記数値未満では、作業性は良好となるが充分な耐摩耗性向上が得られず、また、上記Ｎ２ＳＡ・ＤＢＰの各値が上記数値を越えるものでは、作業性と低発熱性の両立が困難となる。
Ｎ２ＳＡは、１００〜１５０ｍ２／ｇが好ましく、ＤＢＰは、９０〜１３０ml／１００ｇが好ましい。
特に好ましくは、Ｎ２ＳＡは１００〜１５０ｍ２／ｇで、かつ、ＤＢＰ９０〜１３０ml／１００ｇのカーボンブラックであり、ＩＳＡＦ、ＳＡＦから選ぶことが好ましい。
【００１９】
また、カーボンブラックの好ましい配合量（Ｂ）は、耐摩耗性向上を目的とする以上、ゴム成分１００重量部に対して、３０重量部〜６０重量部、さらに好ましくは、３５重量部〜５５重量部である。
配合量が３０重量部未満であると、耐摩耗性が低下し、目的のゴム組成物が得られないことがあり、また、６０重量部を越えると、後述する芳香族ポリカルボン酸誘導体による生産性低下抑制効果を上回る作業性低下を生じることがあるため、好ましくない。
【００２０】
さらに、カーボンブラックの配合量（Ｂ）とシリカの配合量（Ａ）は、重量比で（Ｂ）／（Ａ）≦４．２であることが好ましく、さらに好ましくは、２．５≦（Ｂ）／（Ａ）≦４．２、もっと好ましくは、２．８≦（Ｂ）／（Ａ）≦４．２である。上記重量比（Ｂ）／（Ａ）が４．２を超えると、低発熱性と耐摩耗性を同時に高レベルに改良することが困難となることがあり、好ましくない。
【００２１】
シリカの配合量を上記（Ｂ）／（Ａ）≦４．２の範囲で増量する場合は、シランカップリング剤の併用が好ましい。
このシランカップリング剤を用いることにより、更に低発熱化を図ることができる。
シランカップリング剤としては、例えば、ビス（３−トリエトキシシリルプロピル）ポリスルフィド、γ−メルカプトプロピルトリメトキシシラン、γ−メルカプトプロピルトリエトキシシラン、γ−アミノプロピルトリメトキシシラン、γ−アミノプロピルトリエトキシシラン、ビニルトリメトキシシラン、ビニルトリエトキシシラン、γ−グリシドキシプロピルトリメトキシシラン、γ−グリシドキシプロピルメチルジエトキシシラン、３−トリメトキシシリルプロピル−Ｎ，Ｎ−ジメチルカルバモイルテトラスルフィド、３−トリメトキシシリルプロピルベンゾチアゾリルテトラスルフィド、３−トリメトキシシリルプロピルメタクリレートモノスルフィド等が挙げられる。
上記シランカップリング剤の配合量は、シリカの量に対して、５〜１５重量％が望ましい。
【００２２】
本発明で用いるゴム成分は、天然ゴム（ＮＲ）およびジエン系合成ゴムから選ばれる少なくとも１種からなるものである。ジエン系合成ゴムは、特に限定されるものではないが、例えば、ポリブタジエンゴム（ＢＲ）、スチレン−ブタジエンゴム（ＳＢＲ）、イソプレンゴム（ＩＲ）、ブチルゴム（ＩＩＲ）などを用いることができる。
好ましくは、ゴム成分１００重量部中、ＮＲ５０重量部以上、更に好ましくは、８０重量部以上とすることが望ましい。
ＮＲ５０重量部以上とすることにより、更に耐摩耗性及び低発熱性を向上せしめることができる。
【００２３】
本発明では、これら以外にもゴム工業で通常使用されている加硫剤、加硫促進剤、老化防止剤、亜鉛華（ＺｎＯ）、ステアリン酸、ワックス類等の添加剤を配合することもできる。
【００２４】
本発明では、上記ゴム成分、シリカ、上記一般式（Ｉ）で表される芳香族ポリカルボン酸誘導体、カーボンブラック等をロール、インターナルミキサー等の混練り機を用いて混練りすることによってゴム組成物を調製し、該ゴム組成物をタイヤ部材に用いることにより空気入りタイヤを作製することができる。
一般に、空気入りタイヤは、トレッド部と、該トレッド部の両側で連なる一対のサイドウォール部と、該サイドウォール部の内周に夫々形成された一対のビード部とを備え、タイヤ半径方向にカーカスプライコードを配列してなるカーカスプライと、該カーカスプライのクラウン部を取り巻き、トレッド部の内側に配設されたベルト層とで補強された構造となるものである。
【００２５】
本発明の空気入りタイヤは、上記配合組成からなるゴム組成物を上記構造のタイヤの部材、すなわち、例えばトレッドゴム、ベルトコーティングゴム、カーカスプライゴム、ビードフィラーゴム、ゴムチェーファー、サイドウォールゴムに適宜使用する。
本発明の空気入りタイヤの製造は、上記で得られたゴム組成物を各タイヤ部材に適用する。これらの部材はドラム上でグリーンタイヤに成形された後、加硫機にて加硫され、目的の空気入りタイヤが得られる。
【００２６】
本発明は、上記ゴム組成物をタイヤ部材、特にトレッド部に使用することによって、作業性・生産性の低下なしに、低発熱性と耐摩耗性を大幅に向上せしめることができた空気入りタイヤを実現できるものである。すなわち、本発明では、シリカが良好に分散されたゴム組成物を空気入りタイヤのゴム部材に使用するものなので、シリカを配合することによるゴムとのネットワーク構造が形成され低発熱性が改善され、また、ゴムが大きく変形する際にはこのネットワークによる破壊エネルギーのために耐摩耗性が大幅に向上することとなる。
特に、本発明の空気入りタイヤは、低発熱性と耐摩耗性の要求の厳しい重荷重用空気入りタイヤに好適であり、更に、発熱とゴムの大変形による摩耗（カット摩耗）が苛酷なオフザロード用に特に好適に使用できるものである。
【００２７】
【実施例】
次に、実施例及び比較例によって、本発明を更に詳細に説明するが、本発明は下記実施例に限定されるものではない。
【００２８】
〔実施例１〜９及び比較例１〜７〕
下記表１に示す配合組成でゴム組成物を調製した。
シリカは、３００℃で１時間乾燥した後、Ｎ２ＳＡをＡＳＴＭ Ｄ ４８２０に準拠して測定し、ＤＢＰをＡＳＴＭ Ｄ ２４１４に準拠して測定した。また、カーボンブラックについても、ＡＳＴＭ Ｄ ４８２０及びＡＳＴＭ Ｄ ２４１４に準拠してＮ２ＳＡ、ＤＢＰをそれぞれ測定した。
【００２９】
得られた上記各ゴム組成物をトレッドゴムとして用いて、通常の加硫条件に従い、供試タイヤ（サイズ；３７００Ｒ５７）を作製した。
得られた供試タイヤ等について、下記評価法により工場作業性、発熱性能、耐摩耗性を評価した。
これらの評価結果を下記表１に示す。また、図１に、横軸に工場作業性の評価指標となるムーニー粘度（ＭＬ１＋４）を、縦軸に耐摩耗性をプロットした評価図を示す。
【００３０】
〔工場作業性の評価法〕
ムーニー粘度（ＭＬ１＋４）をＬ型ローターを用いて１３０±１℃で測定し、比較例２を１００（コントロール）として指数表示した。
数値が小さいほど作業性が良好であることを示す。この値は、工場での熱入れロールの熱入れ性に反映するもので、値が小さいほど熱入れ時間が短く、作業性も良好であることを示す。
【００３１】
〔発熱性能の評価法〕
一定速度（１０ｋｍ／ｈ）、７．０ｋｇ／ｃｍ２内圧、５０ｔ荷重下でのドラム試験を実施し、トレッド内側の定位置で温度測定（２４ｈ走行後の温度測定）し、その逆数をとり比較例２を１００として指数表示した。数値が小さいほど発熱性能が良好であることを示す。
【００３２】
〔耐摩耗性の評価法〕
２０００時間走行後の残った溝の深さを数カ所測定し、その平均値から下記式によって評価した。数値が大きいほど耐摩耗性が良好であることを示す。なお、比較例２をコントロールタイヤ（１００）として指数表示した。
【数１】
0004573386.tif 000003
【００３３】
【表１】
0004573386.tif 000004
【００３４】
【表２】
0004573386.tif 000005
【００３５】
（表１の考察）
上記表１の結果及び図１から明らかなように、本発明範囲となる実施例１〜９は、本発明の範囲外となる比較例１〜７に較べ、工場作業性、低発熱性及び耐摩耗性に優れていることが判明した。
具体的には、実施例１〜９は、シリカのコロイダル特性と配合量を本発明の範囲内とすると共に、シリカの分散性を向上せしめる芳香族ポリカルボン酸誘導体の１種を、特定量配合したゴム組成物を空気入りタイヤに使用したものであり、さらにカーボンブラックのコロイダル特性も好ましい範囲内にあるもので、タイヤ製造時の（工場）作業性を損なうことなく、低発熱性と耐摩耗性を大幅に向上することができる空気入りタイヤが得られることが判明した。
【００３６】
これに対して、比較例１〜７を具体的にみると、比較例１〜４はシリカの分散性を向上せしめる芳香族ポリカルボン酸誘導体を配合しない場合の例であると共に、比較例１はシリカのＮ２ＳＡ・ＤＢＰの特性値が本発明の範囲外で、また、カーボンブラックのＮ２ＳＡが７０（＜９０）の場合であり、比較例２はシリカを配合しない場合（コントロール）であり、比較例３、４は、シリカのＮ２ＳＡ・ＤＢＰの特性値が本発明の範囲外である上、カーボンブラックとシリカが重量比（Ｂ）／（Ａ）で比較例３は５．６（＞４．２）となる場合であり、比較例４は４．５（＞４．２）となる場合である。
【００３７】
また、比較例５はシリカのＮ２ＳＡ・ＤＢＰの特性値が本発明の範囲内となる場合であっても、芳香族ポリカルボン酸誘導体が５重量部（＞４重量部）となる場合であり、比較例６、７はシリカのＮ２ＳＡ・ＤＢＰの特性値が本発明の範囲内であり、カーボンブラックのＮ２ＳＡ・ＤＢＰはそれぞれ１４０、９５となる場合であっても、芳香族ポリカルボン酸誘導体を配合しない場合である。
これらの本発明の範囲外となる比較例１〜７では、図１に示すように、工場作業性、低発熱性及び耐摩耗性の全てを満足することができないことが判明した。
【００３８】
【発明の効果】
本発明によれば、タイヤ製造時の作業性を損なうことなく、低発熱性と耐摩耗性とを大幅に向上させた空気入りタイヤが提供される。
【図面の簡単な説明】
【図１】横軸に工場作業性の評価指標となるムーニー粘度（ＭＬ１＋４）を、縦軸に耐摩耗性をプロットした評価図（グラフ）である。
【図１】
0004573386.tif 000007